(57)【特許請求の範囲】
【請求項１】
式（Ｉ）：
0003948532.tif 000011
（式中、記号は以下の意味を有する：
Aは、同一または異なり、各々１〜８個の同一または異なるアリーレン及び／またはヘテロアリーレン及び／またはビニレン及び／またはアセチレン基であり、これらはスピロビフルオレンフレーム構造と同様に、置換または非置換であってもよい）の繰り返し単位を含む部分共役ポリマー。
【請求項２】
式（Ｉ）の基Aが以下の分子構成ブロック：
0003948532.tif 000012
0003948532.tif 000013
（式中、記号は、以下の意味を有する：
X、Yは同一または異なり、CS1、Nであり；
Zは、同一または異なり、-O-、-S-、-NS1-、-CS1S2-、-CS1=CS1-、-CS1=N-であり；
S1、S2、S3及びS4は同一または異なり、Hまたは、１〜22個の炭素原子を有する直鎖、環状若しくは分岐アルキル、アルコキシまたはエステル基、２〜20個の炭素原子を有するアリール及び／またはアリールオキシ基（ここで、芳香族は、置換基としてC1〜C22-アルキル、C1〜C22-アルコキシ、Br、Cl、F、CN、CO2R、SO3R及び／またはP（O）（OR）2を有し得る）、Br、Cl、F、CN、CO2R、SO3R、P（O）（OR）2及びCF3であり；ここで、RはHまたは、１〜22個の炭素原子を有する直鎖若しくは分岐アルキル基であるか、または単一帯電カチオンである）である請求項１に記載のポリマー。
【請求項３】
式（Ｉ）の基Aが以下の意味：
0003948532.tif 000014
（式中、記号は以下の意味を有する：
X、Yは同一または異なり、CS1、Nであり；
Zは同一または異なり、-O-、-S-、-NS1-、-CS1S2-、-CS1=CS1-、-CS1=N-であり；
S1及びS2は、同一または異なり、Hまたは、１〜22個の炭素原子を有する直鎖、環状若しくは分岐アルキル、アルコキシまたはエステル基、２〜20個の炭素原子を有するアリール及び／またはアリールオキシ基（ここで、芳香族は、置換基としてC1〜C22-アルキル、C1〜C22-アルコキシ、Br、Cl、F、CN、CO2R、SO3R及び／またはP（O）（OR）2を有し得る）、Br、Cl、F、CN、CO2R、SO3R、P（O）（OR）2及びCF3であり；ここで、RはHまたは、１〜22個の炭素原子を有する直鎖若しくは分岐アルキル基であるか、または単一帯電カチオンである）を有する請求項１及び／または２に記載のポリマー。
【請求項４】
以下の構造：
0003948532.tif 000015
（式中、記号は以下の意味を有する：
Tは
単結合、
0003948532.tif 000016
0003948532.tif 000017
であり；
及びS1、S2は、同一または異なり、Hまたは、１〜22個の炭素原子を有する直鎖、環状若しくは分岐アルキル、アルコキシまたはエステル基、２〜20個の炭素原子を有するアリール及び／またはアリールオキシ基（ここで、芳香族は、置換基としてC1〜C22-アルキル、C1〜C22-アルコキシ、Br、Cl、F、CN、CO2R、SO3R及び／またはP（O）（OR）2を有し得る）、Br、Cl、F、CN、CO2R、SO3R、P（O）（OR）2及びCF3であり；ここで、RはHまたは、１〜22個の炭素原子を有する直鎖若しくは分岐アルキル基であるか、または単一帯電カチオンであり；
nは２〜1000の自然数である）を有する請求項１〜３のいずれか１項に記載のポリマー。
【請求項５】
コポリマーである請求項１〜４のいずれか１項に記載のポリマー。
【請求項６】
式（II）：
0003948532.tif 000018
（式中、Qは、Cl、Br、Iであり、他の記号は、式（Ｉ）に関して請求項１〜５に記載の通りの意味である）の１種以上の化合物を、30〜150℃の温度で、Ni0触媒の存在下、不活性有機溶媒中で重合することを含む請求項１〜５のいずれか１項に記載のポリマーの製造法。
【請求項７】
エレクトロルミネセンス材料としての請求項１〜５の１項以上に記載のポリマーの使用。
【請求項８】
請求項１〜５の１項以上に記載のポリマーを含むエレクトロルミネセンス材料。
【請求項９】
請求項１〜５の１項以上に記載のポリマーをフィルム状で基体に適用することを含むエレクトロルミネセンス材料の製造法。
【請求項１０】
活性層の少なくとも１層が、エレクトロルミネセンス材料として請求項１〜５の１項以上に記載のポリマーを含む、１つ以上の活性層を含むエレクトロルミネセンスデバイス。
【発明の詳細な説明】
多くの用途、主にディスプレイ素子、VDU技術及び光技術の分野では、大面積ソリッドステート光源に対する多くの工業的需要がある。これらの光源由来の要求は現在のところ、どんな現行技術をもっても十分満足のいくように満たされることはできない。
慣用の表示及び光素子（lighting elements）、例えば、白熱ランプ、ガス充填ランプ及び非自己発光液晶表示素子（non-self-illuminating liquid crystal display element）の代替物として、かなり長期にわたりエレクトロルミネセンス（EL）材料及びデバイス、例えば、発光ダイオード（LED）が用いられてきた。
DE-A第25 45 784号（US-A第3,995,299号に対応）は、好適な電荷移動度及び低いイオン化ポテンシャルを有するアモルファスまたは主にアモルファスポリマー材料の層を含む放射源（radiation source）、強電子供与体、強電子受容体及び好ましくは１種の発光添加剤（luminescent additive）を有するエレクトロルミネセンス装置について記載しており；そこからの励起放射のために層の厚さを電流が通過し得る電気的結合を提供している。
共役ポリマー、例えば、ポリ（p-フェニレン-ビニレン）（例えば、WO-A第90/13148号参照）及び非-共役ポリマー（例えば、I.Sokolikら., J. Appl. Phys. 1993. 74, 3584参照）のいずれのポリマー材料が従来使用されてきた。共役材料は通常、より高度な電荷キャリヤ移動度という有利性を有するので、効率がより高く、操作電圧がより低い。さらに、後者のポリマー（非共役ポリマー）の熱安定性は全く満足のゆくものではない。この種のポリマーは、低い色純度（colorpurity）と等価な広範な発光帯をも導く。
ポリマーベースのデバイスの他に、低分子量有機化合物をベースとするエレクトロルミネセンスデバイスも長い間公知であった。EP-A第0 676 461号は、エレクトロルミネセンス材料としてスピロ化合物を含むそのようなデバイスについて記載している。
これらの材料を使用して優れた結果が得られてはいるものの、このような化合物の特性プロフィールはまだかなり改良し得る。
さらに、エレクトロルミネセンス材料、特にポリマーベースのエレクトロルミネセンス材料の開発は、決して研究し尽くされたとは見なされ得ていないので、光及び表示デバイスの製造業者らは、このようなデバイス用の広範なエレクトロルミネセンス材料に興味を抱いている。
このことは、中でも、デバイスの追加の構成成分とエレクトロルミネセンス材料との相互作用のみが、エレクトロルミネセンス材料の品質についての結論を引き出すということに起因する。
従って、本発明の目的は、光またはディスプレイデバイスで使用する際に、これらのデバイスの特性プロフィールを改良し得る新規なエレクトロルミネセンス材料を提供することである。
意外にも、スピロ中心を有する特定の部分共役ポリマーは、エレクトロルミネセンス材料として特に好適であり且つ、特に、優れた加工性を有することが知見された。
従って、本発明は、式（Ｉ）：
0003948532.tif 000002
（式中、記号は以下の意味を有する：
Aは、同一または異なり、各々０〜８個の同一または異なるアリーレン及び／またはヘテロアリーレン及び／またはビニレン及び／またはアセチレン基であり、これらはスピロビフルオレンフレーム構造と同様に、置換または非置換であってもよい）の繰り返し単位を含む部分共役ポリマーを提供する。
本発明のポリマーは、好ましくは、２〜1000、特に好ましくは２〜100、特に２〜40の式（Ｉ）の繰り返し単位を含む。
本発明のポリマーは、式（Ｉ）の繰り返し単位からなるのが好ましい。
ホモポリマーが好ましいが、コポリマー、即ち、個々の繰り返し単位中の基Aが異なる意味を有するかまたはスピロビフルオレンフレーム構造が異なって置換されているポリマーも同様に好ましい。このようなコポリマーは、２〜５種の異なるモノマー、特に好ましくは２または３種のモノマーを含む。
式（Ｉ）の構造単位の他にさらなる構造単位を有するようなコポリマーは、式（Ｉ）の構造部材を少なくとも50重量％含むのが好ましい。
アリーレンまたはヘテロアリーレン単位は、通常、２〜20個の炭素原子を有する芳香族系である。
好ましい置換基としては、炭素原子１〜22個を有する直鎖、環状若しくは分岐アルキル、アルコキシまたはエステル基、好ましくは炭素原子２〜20個を有するアリール及び／またはアリールオキシ基、好ましくはフェニル及び／またはフェニルオキシ基（ここで、芳香族は、置換基としてC1〜C22-アルキル、C1〜C22-アルコキシ、Br、Cl、F、CN、CO2R、SO3R及び／またはP（O）（OR）2を有し得る）、Br、Cl、F、CN、CO2R、SO3R、P（O）（OR）2及びCF3が挙げられる。ここで、RはHまたは、１〜22個の炭素原子を有する直鎖若しくは分岐アルキルであるか、または、単一帯電カチオン、好ましくはアルカリ金属（Na若しくはK）、若しくはテトラアルキルアンモニウム基（例えば、N（ブチル）4）である。
基A中のアリール及びヘテロアリール基は、好ましくは０、１または２個の置換基を有する。スピロビフルオレンの個々の６員環は、好ましくは０または１個の置換基を有する。
基Aは、好ましくは、１〜６個、特に好ましくは２〜４個の上記の基からなる。
本発明のポリマーは、特に、高い色純度の発光、良好なフィルム形成能及び30〜300℃の沸点を有する少なくとも１種の有機溶媒中で良好な溶解性を示す。
本発明の目的のポリマーは、そのエレクトロルミネセンススペクトルが、さらなる繰り返し単位を追加した際に、本質的に変化しないままである化合物である。
式（Ｉ）の基Aが以下の分子構成ブロック：
0003948532.tif 000003
（式中、S1、S2、S3及びS4は同一または異なり、Hまたは上記の好ましい置換基であり；
X、Yは、同一または異なり、CS1、Nであり；
Zは、同一または異なり、-O-、-S-、-NS1-、-CS1S2-、-CS1=CS1-、-CS1=N-であり；ここでS1、S2はHまたは上記の好ましい置換基である）を含むポリマーが好ましい。
式（Ｉ）の基Aが以下の意味：
0003948532.tif 000004
（式中、S1及びS2は上記定義通りであり、Hであってもよく；
X、Yは同一または異なり、CS1、Nであり；
Zは同一または異なり、-O-、-S-、-NS1-、-CS1S2-、-CS1=CS1-、-CS1=N-である）を有するポリマーが特に好ましい。
以下の構造：
0003948532.tif 000005
（式中、Tは以下の意味を有する：
0003948532.tif 000006
及びS1、S2は上記定義通りであり、Hであってもよく；
nは２〜1000の自然数である）を有するポリマーが特に非常に好ましい。
このようなポリマーは、青いエレクトロルミネセンスを達成するのに特に好適である。
本発明のポリマーは、有機合成の標準的方法、例えば、Houben-Weyl, Methodender Organischen Chemie, Georg-Thieme-Verlag, StuttgartまたはJ. MarchのAdvanced Organic Chemistry, 第４版, John Wiley ＆ Sons, New York 1992に本質的に記載されているものとして文献公知の方法により製造し得る。
本製造法は、公知であり且つ記載の反応に好適な反応条件下で実施する。本質的に公知であり、より特定的に本明細書中で記載されない変形も使用可能である。
本発明のポリマーの製造に使用する出発化合物は、通常、9,9'-スピロビフルオレン中心を有し、その2,2'-位置に重合反応を可能にする置換基を有し、所望により他の位置に本反応を干渉しないさらなる置換基を有し得るモノマーである。
これらのモノマーの製造法は、上記文献に記載されている9,9'-スピロビフルオレンの合成をベースとし、通常、慣習的で、当業者に難なく実施し得る基本的な分子のさらなる置換反応をベースとするのが好ましい。
より好ましくはないが、通常可能である方法として、好適に置換された前駆体から出発して、既に好適に官能化されているスピロビフルオレン誘導体を作る方法がある。
9,9'-スピロビフルオレンの官能化については、例えば、J. H. Weisburger、E. K. Weisburger、F. E. RayのJ. Am. Chem. Soc. 1959, 72, 4253；F. K. Sutcliffe、H. M. Shahidi、D. Paterson、J. Soc. Dyers Colour 1978, 94, 306；及びG. Haas、V. Prelog、Helv. Chim. Acta 1969, 52, 1202に記載されている。これらに記載されている求電子性芳香族置換反応は、好適に選択された条件及び化学量論下で、2,2'-二官能化スピロビフルオレン誘導体（例えば、2,2'-ジハロ-9,9'-スピロビフルオレン、2,2'-ジアセチル-9,9'-スピロビフルオレン、2,2'-ジホルミル-9,9'-スピロビフルオレン、2,2'-ジニトロ-9,9'-スピロビフロレン）の合成を導く。次いで、これらは、当業者に公知の方法によりさらなる誘導体に転化し得る［例えば、ハロゲンからシアノ（594頁）、ニトロからアミノ（1103頁）、アセチルからカルボキシ（1065頁）及びさらにカルボン酸クロリド（388頁）（これらの参照頁は、J. March、Advanced Organic Chemistry, 第３版, John Wiley ＆ Sons, New Yorkを指す）］。次いで、続く反応により、例えば、7,7'及び4,4'位置におけるさらなる置換を実施し得る。
基Aの合成に関しては、例えば、1,4-フェニレン基を含む化合物に関しては、DE-A第23 44 732号、同第24 50 088号、同第24 29 093号、同第25 02 904号、同第26 36 684号、同第27 01 591号及び同第27 52 975号；ピリミジン-2,5-ジイル基を含む化合物に関しては、DE-A第26 41 724号；ピリジン-2,5ジイル基を含む化合物に関しては、DE-A第40 26 223号及びEP-A第0 391 203号；ピリダジン-3,6-ジイル基を含む化合物に関しては、DE-A第32 31 462号；N. Miyaura, T. Yanagi及びA. Suzuki, Synthetic Communication, 1981, 11, 513; DE-C第39 30 663号; M. J. Sharp, W. Cheng, V. Snieckus, Tetrahedron Letters 1987, 28, 5093; G. W. Gray, J. Chem. Soc. Perkin. Trans II 1989, 2041及びMol. Cryst. Liq. Cryst. 1989, 172, 165; Mol. Cryst. Liq. Cryst. 1991, 204, 43及び91；EP-A第0 449 015号；WO第89/12039号；WO第89/03821号；芳香族及びヘテロ芳香族の直接結合に関してはEP-A第0 354 434号を参照されたい。
二置換ピリジン、二置換ピラジン、二置換ピリミジン及び二置換ピリダジンの合成については、例えば、A. Weissberger及びE. C. Taylor（編者）による“The Chemistry of Heterocyclic Compounds”の好適な巻に記載されている。
上記モノマーから出発して、本発明のポリマーを与える重合は種々の方法により実施し得る。
例えば、9,9'-スピロビフルオレン誘導体は、酸化的（例えば、FeCl3を使用して、P. Kovacic, N. B. Jones, Chem. Ber. 1987, 87, 357; M. Weda, T. Abe, H. Awano, Macromolecules 1992, 25, 5125）にまたは、電気化学的（例えば、N. Saito, T. Kanbara, T. Sato, T. Yamamoto, Polym. Bull. 1993, 30, 285）に重合され得る。
同様に、本発明のポリマーは、2,2'-二官能化9,9'-スピロビフルオレン誘導体から製造し得る。
ジハロ芳香族は、銅/トリフェニルホスフィン触媒（例えば、G. W. Ebert, R. D. Rieke, J.Org. Chem. 1988, 53, 4482）の存在下で重合し得る。
芳香族二ボロン酸（diboronic acid）及び芳香族ジハライドまたは混合芳香族ハロボロン酸（haloboronic acid）は、パラジウム触媒（例えば、M. Miyaura, T, Yanagi, A. Suzuki, Synth. Commun, 1981, 11, 513; R. B. Miller, S. Dugar, Organometallics 1984, 3, 1261）の存在下でカップリング反応により重合し得る。
例えば、J. K. Stille, Angew. Chem. Int. Ed. Engl. 1986, 25, 508にも記載されているように、パラジウム触媒の存在下で、芳香族ジスンタナンを重合し得る。
さらに、上記ジハロ化合物は、ジリシオまたはジグリニヤール化合物（digrignard）に転化され得、さらにこれをジハロ化合物と共にCuCl2（例えば、G. Wittig, G. Klar, Liebigs Ann. Chem. 1967, 704, 91; H. A. Staab, F. Bunny, Chem Ber. 1967, 100, 293; T. Kaufmann, Angew. Chem. 1974, 86, 321-354）によりまたは不飽和1,4-ジハロ化合物の電子転移（例えば、S. K. Taylor, S. G. Bennett, K. J. Harz, L. K. Lashley, J. Org. Chem. 1981, 46, 2190）により重合し得る。
Ni0触媒の存在下、対応するジハロ化合物の重合による式（Ｉ）の繰り返し単位を含むポリマーの合成が好ましい。この重合方法は、M. KreyenschmidtらのMacromolecules 1995, 28, 4577に記載されている。
従って、本発明は、式（Ｉ）：
0003948532.tif 000007
（式中、記号は、上記定義通りである）の繰り返し単位を含む部分共役ポリマーの製造法をも提供するものでもあり、該方法は、式（II）：
0003948532.tif 000008
（式中、Qは、Cl、Br、Iであり、他の記号は、式（Ｉ）と同義である）の１種以上の化合物を、30〜150℃の温度で、Ni0触媒の存在下、不活性有機溶媒中で重合することを含む。
好適な触媒は、還元剤、例えば、NiCl2/Zn/PPh3またはNiCl2（PPh3）2/Znと組み合わせたNi0化合物、例えば、Ni（cod）2（cod=1,5-シクロオクタジエン）、Ni（PPh3）4またはニッケル（II）塩である。
触媒は、通常ジハロ化合物をベースとして、0.1〜20モル％の量で使用し、５〜15モル％が好ましく、約10モル％が特に好ましい。
好適な溶媒は、弱い極性または極性の非プロトン性有機溶媒またはこれらの混合物である。エーテル類（例えば、THF及びジフェニルエーテル）、芳香族炭化水素類（例えば、トルエン）、ジアルキルアミド類（例えば、ジメチルホルムアミド及びジメチルアセトアミド）及びこれらの混合物が好ましい。
反応は、30〜150℃の温度、好ましくは50〜120℃の温度で通常実施する。反応時間は、通常１〜７日である。
実際の操作（work-up）は、当業者に公知の慣用法により実施し得る。
しかしながら、本発明のポリマー合成は、2,2'-二官能化9,9'-スピロビフルオレン誘導体と、さらに好適に二官能化した化合物とを重合することによっても実施し得る。
従って、例えば、2,2'-ジブロモ-9,9'-スピロビフルオレンは、4,4'-ビフェニルビスボロン酸（bisboronic acid）と重合し得る。このようにして、重合段階と同時に種々の複素環単位を形成するために、例えば、二官能性ジカルボン酸ハライドと二官能性カルボン酸ヒドラジドから、対応するジカルボン酸とヒドラジンサルフェート（B. Schulz, E. Leibnitz, Acta Polymer 1992, 43, 3431; JP-A第95/178990号）からまたはジカルボン酸ハライドとビステトラゾール（C. A. Abshire, C. S. Marvel, Makromol. Chem. 1961, 44, 388）から、オキサジアゾール単位を形成することも可能である。
コポリマーを製造するために、例えば、式（Ｉ）の構造要素を含む異なる化合物を互いに重合させるか、または式（Ｉ）の構造要素を含む１種以上の化合物と、オリゴビニレン、オリゴアセチレン、オリゴアリーレン、オリゴヘテロアリーレン、オリゴアリーレン-ビニレンまたはオリゴアリーレン-アセチレンからなる群から選択される１種以上のさらなる二官能性分子とを重合させることも可能である。
実際の操作は、当業者に公知の方法で実施され、例えば、D. Braun, H, Cherdron, W. Kern, Praktikum der makromolekularen organischen Chemie, 第３版,
0003948532.tif 000009
Verlag, Heidelberg, 1979, p 87 ffまたはR. J. Young, P. A. Lovell, Introduction to Polymers, Chapman ＆ Hall, London 1991に記載されている。例えば、反応混合物を濾過し、水性酸で希釈し、抽出し、乾燥することにより粗生成物を得、溶媒を蒸発させ、再結晶によりさらに精製し得る。
末端臭素原子は、例えば、LiAlH4（例えば、J. March, Advanced Organic Chemistry, 第３版, John Wiley ＆ Sons, p 510）を使用することにより還元的に除去し得る。
本発明のポリマーは、エレクトロルミネセンス材料として使用し得る。
従って、本発明は、エレクトロルミネセンス材料として式（Ｉ）の繰り返し単位を含むポリマーの使用も提供する。
本発明の目的のためには、エレクトロルミネセンス材料は、エレクトロルミネセンスデバイスの活性層として使用し得る材料である。活性層とは、層が電界の適用時に発光し得るもの（発光層）か、及び／または正及び／または負の電荷の注入及び／または移動を改良するもの（電荷注入層または電荷移動層）を意味する。
従って、本発明は、式（Ｉ）の繰り返し単位を含む１種以上のポリマーを含むエレクトロルミネセンス材料をも提供する。
本発明のエレクトロルミネセンス材料は、主成分として、即ち50重量％以上の量で、または添加剤のいずれかとして、本発明の１種以上のポリマーを通常含む。
エレクトロルミネセンス材料として使用するためには、本発明のポリマーは、溶液から、フィルムの形状で基体に、当業者に公知の方法、例えば、キャスト、浸漬、プリントまたはスピンコーティングにより通常適用し得る。本方法は、通常、−20〜＋300℃の温度範囲、好ましくは10〜100℃、特に好ましくは15〜50℃で実施する。
従って、本発明は、さらに、式（Ｉ）の繰り返し単位を含むポリマーを、フィルムの形状で基体に適用することを含む、エレクトロルミネセンス材料を製造する方法を提供する。
本発明は、さらに、これらの活性層の少なくとも１つが本発明の１種以上のポリマーを含む、１つ以上の活性層を含むエレクトロルミネセンスデバイスを提供する。活性層は、例えば、発光層及び／または移動相及び／または電荷注入層であり得る。
そのようなエレクトロルミネセンスデバイスの一般構造は、US第4,539,507号及びUS第5,151,629号に記載されている。ポリマー含有エレクトロルミネセンスデバイスについては、例えば、WO第90/13148号またはEP-A第0 443 861号に記載されている。
これらは通常、電極の少なくとも１つが透明である、カソードとアノードとの間にエレクトロルミネセント層を含む。さらに、１つ以上の電子注入層及び／または電子移動層は、エレクトロルミネセント層とカソードとの間に挿入され得及び／または１つ以上の正孔注入層及び／または正孔移動相は、エレクトロルミネセント層とアノードとの間に挿入され得る。カソード材料は、例えば、Ca、Mg、Al、In、Mg/Agなどの金属または金属合金であるのが好ましい。アノードとしては、透明基体（例えば、ガラスまたは透明ポリマー）上に、金属（例えば、Au）または金属導電率を有する他の材料、例えば、酸化物（例えば、ITO:酸化インジウム/酸化錫）を使用することもできる。
操作時、カソードをアノードに対して負のポテンシャルで設置し、カソードからの電子は、電子注入層/電子移動層または直接発光層に注入する。同時に、アノードからの正孔を正孔注入層/正孔移動相または発光層に直接注入する。
注入された電荷キャリヤは、適用電圧の作用下、活性層を次々に通って前方へ移動する。これにより、電荷移動相と発光層との間の界面または、発光層内で電子/正孔対を導き、これらの対は、発光と再結合する。
発光の色は、発光層として使用する種々の材料により変動し得る。
エレクトロルミネセンスデバイスは、例えば、自己発光表示素子、例えば、コントロールランプ、英数字の表示、信号及び光電子カップラー等に使用する。
本発明は、例えば、本発明の技術的背景を説明するために、種々の文献を引用した。これらの文献は全て、本発明中、参照として含まれるものである。その優先権が本願により請求されているドイツ特許出願第196 065 11.9号及び本願の要約も、本発明中、参照として含まれ得る。
本発明は、以下の非限定的な実施例により説明されよう。
実施例
A  モノマー合成
実施例１  2,2'-ジブロモ-9,9'-スピロビフルオレンの合成
50mlのCH2Cl2中に溶解させた3.26gの9,9'-スピロビフルオレン（10.3mmol）を1.12mlの臭素（21.8mmol）及びスパチュラ先一杯のSnCl2と室温で混合した。混合物を反応が完了するまで（約８時間）還流した。冷却後、実質的に脱色した反応溶液をNa2SO3及びNaHCO3の水溶液次いで最後に水と一緒に振盪し、続いて約20mlまで蒸発させた。フリーザー中に静置させると、生成物が白色小板状に結晶化した。さらにCH2Cl2/n-ペンタンで再結晶させることにより精製した。収率：70〜85％。融点:240℃。
1H-NMR（CDCl3, ppm）:6.65（d, J=7.8Hz, 2H, H-8,8'）; 6.87（d, J=1.9Hz,2H,H-1,1'）; 7.15（dt, J=7.7, 1.1Hz, 2H, H-7,7'）; 7.35（dt, J=7.6, 1.2Hz, 2H, H-6,6'）; 7.55（dd, J=8.2, 1.9Hz, 2H, H-3,3'）; 7.75（d,J=7.9Hz, 2H, H-5,5'）; 7.90（d, J=7.7, 2H, H-4,4'）.
実施例２  4,4'-スチルベン二ボロン酸の合成
20.0gの4,4'-ジブロモスチルベン（59.2mmol）から製造したグリニヤール試薬を、THF中、アルゴン下、16.0gのトリメチル硼酸塩（154mmol）のTHF中溶液に−78℃で滴下添加した。反応混合物を撹拌しながら一晩で室温にまで放置し、次いで約氷100g及びH2SO4５ml上に注いだ。混合物をCHCl3と共に数回振盪し、混合した有機層をNa2SO4で乾燥させ、蒸発させた。粗な生成物をエタノール/H2Oから再結晶させ得る。収率：60〜70％。
融点は、含水のため非常に広範囲にわたった。
1H-NMR（CD3OD, ppm）: 7.12（s, 2H, H-ビニル）; 7.38（d, 4H, H-フェニル）; 8.03（d, 4H, H-フェニル）.
4,4'-トラン二ボロン酸及び4,4'-ビフェニル二ボロン酸も、上記方法と同様の方法によって製造し得る。後者の化合物は、Lancaster Sysnthesis GmbH, Muhlheim, Germanyより市販されている。
B  重合
実施例４  ポリ［2,2'-（9,9'-スピロ-ビフルオレニレン）-4,4'-スチルベン］（ポリマー２）を得るための2,2'-ジブロモ-9,9'-スピロビフルオレンと4,4'-スチルベン二ボロン酸との重合
0003948532.tif 000010
948mg（２mmol）の2,2'-ジブロモ-9.9'-スピロビフルオレン及び536mg（２mmol）の4,4'-スチルベン二ボロン酸を100ml THF及び40mlのエタノールの混合物に添加した。20mlの炭酸カリウム１モル水溶液をそれに添加した。混合物を窒素下で還流させ、５ml THFに溶解させた50mgのテトラキス（トリフェニルホスフィン）パラジウム（０）を添加した。24時間還流後、混合物を室温に冷却した。形成した淡黄色ポリマーを吸引濾過し、２時間希塩酸と沸騰させ、再び吸引濾過させ、酸を含まなくなるまで水洗した。熱1,1,2,2-テトラクロロエタンで抽出すると溶解性ポリマー画分が得られた（約0.4〜0.6g）。
1H-NMR（C2D2Cl4, 363 K, ppm）: 6.70-6.95（4H, H-1,1',8,8'）; 7.10-7.25（2H, H-7,7'）; 7.25-7.50（14H, H-フェニル, H-ビニル, H-3,3',6,6'）; 7.60-8.00（4H, H-4,4', 5,5'）.
実施例６  ポリ［2,2'-（9,9'-スピロビフルオレニレン）-4,4'-スチルベン］（ポリマー２）のフォトルミネセンス測定
ポリ［2,2'-（9,9'-スピロビフルオレニレン）-4,4'-スチルベン］のテトラクロロエタン（３mg/ml）溶液を、100rpmでスピンコーティングすることにより水晶支持体上に適用した。波長366nmを有する光で励起させると、ポリマーフィルムは青い蛍光を示した（λem=445nm）。ポリマー２の希薄溶液（＜10-5mol/lテトラクロロエタン）の蛍光スペクトルとの比較は、希薄溶液中のスペクトル特性を保持するフィルムに対して５nmの深色シフトを示す。
実施例７  エレクトロルミネセンスデバイス
測定すべきポリマーのクロロベンゼンまたはテトラクロロエタン溶液（濃度：３m/ml）を、ITO（酸化インジウム錫）でコートしたガラス支持体（構築化、２mm幅ストリップ）に、窒素下で1000rpmでスピンコーティングすることにより適用した。ガラス支持体を保護気体環境を保持しながらロックを介して高真空蒸気沈着ユニット中に移動させた。２×10-5mbarで、Caストリップ（または好適な操作機能を有する他の金属若しくは合金）（２mm幅、230nm厚さ）をマスクを使用してITOストリップに対し直角にポリマー層上に蒸着させた。得られたデバイス、即ちITO/ポリマー/金属を、試験片ホルダーに設置し、電極を電源にスプリングコネクタを介して接続し、ITOストリップを正とし、Caストリップを負にした。十分に高い電圧を適用すると、好適なマトリックス素子からエレクトロルミネセンスが観測された。